(57)【要約】【解決手段】  ３価のセリウムイオンと、酸性域で還元作用を有する物質として非有機酸物質とを含有することを特徴とする３価のセリウムイオン含有溶液。【効果】  本発明のセリウムイオン含有溶液及びこれからなる腐食抑制剤は、３価のセリウムイオンがｐＨ２〜７の領域において安定に存在し、セリウム化合物の析出を防止し得るものである。【選択図】  なし【特許請求の範囲】
【請求項１】
３価のセリウムイオンと、酸性域で還元作用を有する物質として非有機酸物質とを含有することを特徴とする３価のセリウムイオン含有溶液。
【請求項２】
酸性域で還元作用を有する物質が、塩化ヒドロキシルアンモニウム、チオ硫酸ナトリウム又はフッ化アンモニウムである請求項１記載のセリウムイオン含有溶液。
【請求項３】
溶液のｐＨが２〜７であることを特徴とする請求項１又は２記載のセリウムイオン含有溶液。
【請求項４】
溶液中のセリウム濃度が０．０００１〜２モル／Ｌであることを特徴とする請求項１，２又は３記載のセリウムイオン含有溶液。
【請求項５】
溶液がセリウムの無機酸塩の溶液であることを特徴とする請求項１〜４のいずれか１項記載のセリウムイオン含有溶液。
【請求項６】
溶液がセリウムの無機酸塩の水溶液であることを特徴とする請求項１〜４のいずれか１項記載のセリウムイオン含有溶液。
【請求項７】
３価のセリウムイオンと、酸性域で還元作用を有する物質として非有機酸物質とを含有する溶液からなり、かつｐＨが２〜７であり、かつセリウムの濃度が０．０００１〜２モル／Ｌであることを特徴とする腐食抑制剤。
【請求項８】
酸性域で還元作用を有する物質が、塩化ヒドロキシルアンモニウム、チオ硫酸ナトリウム又はフッ化アンモニウムである請求項７記載の腐食抑制剤。
【請求項９】
溶液がセリウムの無機酸塩の溶液であることを特徴とする請求項７又は８記載の腐食抑制剤。
【請求項１０】
溶液がセリウムの無機酸塩の水溶液であることを特徴とする請求項７又は８記載の腐食抑制剤。
【発明の詳細な説明】
【技術分野】
【０００１】
本発明は、工業原料あるいは処理剤として３価のセリウムを含む溶液をｐＨが中性もしくは弱酸性の領域で取り扱う際に、３価のセリウムが安定に存在し、セリウム化合物の析出を防止できるセリウムイオン含有溶液及び腐食抑制剤に関する。
【背景技術】
【０００２】
セリウムの属する希土類元素は、鉱石からの分離精製工程において無機酸塩の水溶液として扱われることが多い。また、分離された希土類元素の各種化合物、例えば酸化物、炭酸塩、塩化物等を製造する工程においても、無機酸塩の水溶液として扱われることが多い。更に、希土類元素を添加する手段として無機酸塩溶液の形で添加する場合も多い。無機酸塩としては、塩化物、硝酸塩や硫酸塩が一般的であり、無機酸を嫌う場合は、酢酸塩などの有機酸塩も用いられている。
【０００３】
セリウムは希土類元素の中でも特異な性質を示し、水溶液中では３価と４価の原子価をとる。上記の塩では、通常、塩化セリウムは水溶液中で３価であるが、一方、硫酸セリウムと硝酸セリウムは３価と４価の両方が存在する。３価の硫酸塩水溶液や硝酸塩水溶液で、３価の状態を安定的に保ったまま溶液を取り扱う場合、ｐＨを４以下、好ましくは２以下に保つことが行われている。簡便な方法としては、適量過剰の硝酸や硫酸を存在させる。ｐＨ４より塩基性側に行くと、水酸化セリウムなどの固形物が析出しやすくなる。従って、工業的規模でセリウム塩水溶液をｐＨ４以上で扱うには注意が必要である。
【０００４】
３価のセリウム無機酸塩を中間体として扱う場合、過剰の酸が存在することにより不都合が発生する場合がある。セリウム塩水溶液に沈澱剤として蓚酸を添加して蓚酸塩としてセリウムを回収する場合、過剰の酸は歩留まりを低下させる。歩留まりの低下を防ぐには、過剰の酸をアンモニア等で中和する操作が新たに必要になる。また、３価のセリウム塩水溶液をセラミックス、例えばアルミナ粉に添加・混合後、焼結してセラミックスを得る場合、過剰の酸は設備の金属部にとって好ましくない。有機酸塩を用いる場合は、過剰の酢酸等による悪臭の発生の問題が伴う場合がある。
【０００５】
希土類元素を微量添加する際には、希土類元素塩の希薄溶液の所定量を添加する方法がよく用いられる。しかし、セリウム濃度が薄い領域で使用する場合、水酸化セリウムなどが生成しないｐＨや濃度にあるセリウム塩溶液を水で希釈していくと、ｐＨが塩基性側に近づき、水酸化セリウムなどが析出することがある。また、相当量のセリウム無機酸塩（固形）を水に溶解して希薄溶液を得る場合も水酸化セリウムなどが析出しやすい。特に水溶液を加熱する場合は、析出を促進させる。
【０００６】
セリウムは腐食抑制剤の一種であるカソードインヒビターとしての作用が期待されている。この場合、セリウム塩、例えば塩化物（ＣｅＣｌ3）、硝酸塩（Ｃｅ（ＮＯ3）3）、酢酸塩（Ｃｅ（ＣＨ3ＣＯＯ）3）などの希薄溶液（０．０１〜１％）が検討されているが、長期保管の場合、日数が経つにつれて析出の可能性が高くなる。
【０００７】
セリウムイオンの安定化については、特開２００４−３０７３４３号公報（特許文献１）において「３個以上の配位部位を持つ還元性有機酸の３価セリウム塩」の水溶液を用いることを薦めており、還元性有機酸と還元性有機酸以外の有機酸とを含んだセリウム塩でも有効であるとしているが、非有機酸系の還元作用物質について言及することはない。
【０００８】
【特許文献１】特開２００４−３０７３４３号公報
【発明の開示】
【発明が解決しようとする課題】
【０００９】
本発明は、かかる諸問題に鑑みてなされたものであり、その目的は、ｐＨ２以上、特にｐＨ４〜７においても３価のセリウムイオンが安定に存在するセリウムイオン含有溶液及び腐食抑制剤を提供することにある。
【課題を解決するための手段】
【００１０】
本発明者は、上記目的を達成するため鋭意検討を行った結果、酸性域で還元作用を有する非有機酸物質、特に塩化ヒドロキシルアンモニウム、チオ硫酸ナトリウム、フッ化アンモニウムを用いれば、３価のセリウムイオンをｐＨ２〜７の領域において十分安定化し得ることを知見し、本発明をなすに至った。
【００１１】
従って、本発明は、下記セリウムイオン含有溶液及び腐食抑制剤を提供する。
請求項１：
３価のセリウムイオンと、酸性域で還元作用を有する物質として非有機酸物質とを含有することを特徴とする３価のセリウムイオン含有溶液。
請求項２：
酸性域で還元作用を有する物質が、塩化ヒドロキシルアンモニウム、チオ硫酸ナトリウム又はフッ化アンモニウムである請求項１記載のセリウムイオン含有溶液。
請求項３：
溶液のｐＨが２〜７であることを特徴とする請求項１又は２記載のセリウムイオン含有溶液。
請求項４：
溶液中のセリウム濃度が０．０００１〜２モル／Ｌであることを特徴とする請求項１，２又は３記載のセリウムイオン含有溶液。
請求項５：
溶液がセリウムの無機酸塩の溶液であることを特徴とする請求項１〜４のいずれか１項記載のセリウムイオン含有溶液。
請求項６：
溶液がセリウムの無機酸塩の水溶液であることを特徴とする請求項１〜４のいずれか１項記載のセリウムイオン含有溶液。
請求項７：
３価のセリウムイオンと、酸性域で還元作用を有する物質として非有機酸物質とを含有する溶液からなり、かつｐＨが２〜７であり、かつセリウムの濃度が０．０００１〜２モル／Ｌであることを特徴とする腐食抑制剤。
請求項８：
酸性域で還元作用を有する物質が、塩化ヒドロキシルアンモニウム、チオ硫酸ナトリウム又はフッ化アンモニウムである請求項７記載の腐食抑制剤。
請求項９：
溶液がセリウムの無機酸塩の溶液であることを特徴とする請求項７又は８記載の腐食抑制剤。
請求項１０：
溶液がセリウムの無機酸塩の水溶液であることを特徴とする請求項７又は８記載の腐食抑制剤。
【発明の効果】
【００１２】
本発明のセリウムイオン含有溶液及びこれからなる腐食抑制剤は、３価のセリウムイオンがｐＨ２〜７の領域において安定に存在し、セリウム化合物の析出を防止し得るものである。
【発明を実施するための最良の形態】
【００１３】
本発明のセリウムイオン含有溶液は、３価のセリウムイオンと酸性域で還元作用する物質として非有機酸物質とを含有する。
ここで、３価のセリウムイオン含有溶液は、工業的には水溶液のほか、エタノールその他のアルコール等の有機溶媒液でも用いられており、本発明は溶媒の種類に限定されるものではない。
【００１４】
酸性域で還元作用を有する物質は多数知られているが、セリウムイオンの溶液中での挙動は複雑であるといわれており、本発明では酸化還元電位が０．３ｅＶ以下のものが好適である。具体的には、塩化ヒドロキシルアンモニウム、チオ硫酸ナトリウム、フッ化アンモニウムなどが挙げられる。もちろん、本発明はこれらに限定されるものではない。
【００１５】
３価のセリウム塩水溶液は、工業的には炭酸セリウムを塩酸や硝酸等の無機酸で溶解することにより得るのがよい。濾過後、溶液として用いるか、又は蒸発乾固して、塩化物や硝酸塩の固体として供することもできる。即ち、これらの無機塩の水溶液は、上記の分解濾液を用いるか、固形物を再度溶解してもよい。本発明は、これらの経路に限定されるものではない。
【００１６】
３価のセリウム塩類の溶液では、過剰の酸が多い条件、即ちｐＨが低い酸性側では、セリウムイオンの近傍を例えば塩素イオンや硝酸イオン等が取り囲んでセリウムイオンをガードしていると考えられ、また過剰のＨ3Ｏ+イオンが何がしかの酸化抑制作用を発揮して、ｐＨの低い領域ではセリウムは３価で安定である。しかし、ｐＨが弱酸性領域、例えばｐＨ２以上になると長期保管、希釈、加熱等の扱い時に析出の可能性が高くなる。本発明は、弱酸性から中性のｐＨ２〜７のｐＨ領域において特に有用である。
【００１７】
還元作用を有する物質の存在量は、当然、濃度が高いほど３価のセリウムイオンの安定化には有効であるが、多く使うことは経済的にも環境汚染からも問題があり、また、腐食抑制剤の一種であるカソードインヒビターの場合は作用の妨害要因になり得る。従って、還元作用物質は必要最小限の共存量が好ましい。本発明では、ｐＨ２〜７の領域でセリウムへの還元作用物質の添加量の下限を鋭意検討した結果、セリウムに対してモル比で０．００１倍以上、好ましくは０．０５倍以上で有効性が認められることを確認した。上限としては、セリウム濃度に拘わらず上述した経済面、環境面、妨害作用の程度等を勘案して決められるものであり、許容の範囲内なら高く設定してもよいが、通常３倍以下、特に２倍以下である。
【００１８】
還元作用物質を添加する時期は、セリウム原料、例えば炭酸セリウムの分解時、あるいは分解終了後に行えばよく、また分解液を純水で数倍〜数十倍に希釈する前後や３０〜９０℃に加温する前に添加してもよい。セリウム塩を溶解して溶液を調製する場合も、還元作用物質は、セリウムの析出の可能性が高まる前に添加すればよく、本発明は添加時期によって限定されるものではない。
【００１９】
セリウムイオンの濃度は、無機酸塩の溶解度が高いことから、２モル／Ｌ以上も可能であり、本発明の溶液の適用濃度範囲は有機酸塩に比べ、格段に高濃度も可能であるが、セリウムイオン含有溶液中の３価のセリウムイオン濃度は０．０００１〜２モル／Ｌ、特に０．００１〜１モル／Ｌとすることが好ましい。
【００２０】
本発明のセリウムイオン含有溶液は、上記還元作用物質を適量添加することにより、希釈や加温などの処理を実施しても長期間析出しないものであり、腐食抑制剤として使用の際に希釈処理や加温処理を受けても使用可能で、セリウムを微量添加する場合や腐食抑制剤の一種であるカソードインヒビターとして用いる場合に有用である。
本発明による３価のセリウム含有溶液をより確実に長期保管するには、暗所での保管が望ましい。
【実施例】
【００２１】
以下、実施例と比較例を示し、本発明を具体的に説明するが、本発明は下記の実施例に制限されるものではない。
【００２２】
［実施例１］
（１）  炭酸セリウム（ＣｅＯ2純分で５０質量％）を出発原料として用い、６０６ｇを計量した。
（２）  塩化ヒドロキシルアンモニウム０．１２２ｇ（Ｃｅ１モルに対して０．００１モル分）を純水０．３リットルに加え、撹拌溶解した。
（３）  この液と（１）の炭酸セリウムを混ぜ合わせ、撹拌しながら６７％硝酸０．３３リットルを少しずつ加えて分解した。
（４）  約２時間後に未溶解分が残る懸濁液の状態となったので、濾紙による吸引濾過を実施した。０．９７リットル、ｐＨ３．６、Ｃｅ濃度が１．７モル／リットルの透明な濾液が回収された。
（５）  この液を０．１リットル分取し、純水で１リットルに希釈した液を作製し、８０℃，１時間加温した。
（６）  更に（５）の液を０．１リットル分取し、純水で１リットルに希釈した液を作製し、８０℃，１時間加温した。
（７）  更に（６）の液を０．１リットル分取し、純水で１リットルに希釈した液を作製し、８０℃，１時間加温した。
（８）  （４）〜（７）の液について常温下で保管して析出の有無を確認した。
（９）その結果、２週間経過後もどの液についても析出は確認されなかった。
【００２３】
［実施例２］
実施例１の（２）において、塩化ヒドロキシルアンモニウムを１．２２ｇ（Ｃｅ１モルに対して０．０１モル分）添加し、他の手順は同じ条件にて経過を観察したが、２週間経過後に析出は確認されなかった。
【００２４】
［実施例３］
実施例１の（２）において、塩化ヒドロキシルアンモニウムを１２．２ｇ（Ｃｅ１モルに対して０．１モル分）添加し、他の手順は同じ条件にて経過を観察したが、２週間経過後に析出は確認されなかった。
【００２５】
［実施例４］
実施例１の（２）において、塩化ヒドロキシルアンモニウムを１２２ｇ（Ｃｅ１モルに対して１モル分）添加し、他の手順は同じ条件にて経過を観察したが、２週間経過後に析出は確認されなかった。
【００２６】
［実施例５］
実施例１の（２）において、チオ硫酸ナトリウム２．８ｇ（Ｃｅ１モルに対して０．０１モル分）を添加し、他の手順は同じ条件にて経過を観察したが、２週間経過後に析出は確認されなかった。
【００２７】
［実施例６］
実施例１の（２）において、フッ化アンモニウムを０．６５ｇ（Ｃｅ１モルに対して０．０１モル分）添加し、他の手順は同じ条件にて経過を観察したが、２週間経過後に析出は確認されなかった。
【００２８】
［実施例７］
実施例５において、ｐＨを３．８に調整した上で、他の手順は同じ条件にて経過を観察したが、２週間経過後に析出は確認されなかった。
【００２９】
［実施例８］
実施例１の（４）において、希硝酸を添加し、ｐＨを２．４に調整した上で、他の手順は同じ条件にて経過を観察したが、２週間経過後に析出は確認されなかった。
【００３０】
［実施例９］
実施例１の（４）において、炭酸セリウムを添加し、ｐＨを５．４に調整した上で、他の手順は同じ条件にて経過を観察したが、２週間経過後に析出は確認されなかった。
【００３１】
［比較例１］
（１）  炭酸セリウム（ＣｅＯ2純分で５０質量％）を出発原料として用いた。
（２）  炭酸セリウムを６０６ｇ計量し、純水０．３リットルを加え、スラリー状態とした。
（３）  この液を撹拌しながら６７％硝酸０．３３リットルを少しずつ加えて分解した。
（４）  約２時間後に未溶解分が残る懸濁液の状態となったので、濾紙による吸引濾過を実施した。０．９５リットル、ｐＨ３．８、Ｃｅ濃度が１．７モル／リットルの透明な濾液が回収された。
（５）  この液を０．１リットル分取し、純水で１リットルに希釈した液を作製し、８０℃，１時間加温した。このときのｐＨは３．８となった。
（６）  更に（５）の液を０．１リットル分取し、純水で１リットルに希釈した液を作製し、８０℃，１時間加温した。
（７）  更に（６）の液を０．１リットル分取し、純水で１リットルに希釈した液を作製し、８０℃，１時間加温した。
（８）  （４）〜（７）の液について、常温下で保管して析出の有無を確認した。
（９）  その結果、（４），（５）の液については１日後、（６），（７）の液については７日後に容器底に析出物の堆積が確認された。
【００３２】
［比較例２］
比較例１の（５）〜（７）において、加温をしない条件で放置したが、１週間後にはやはりすべての液において容器底に析出物の堆積が確認された。
【００３３】
以上の結果を表１にまとめて示す。
【００３４】
【表１】
2006327839.tif 000002